(57)【要約】【課題】金属汚染問題がない新規な帯電防止剤および当該帯電防止剤を含有する熱可塑性樹脂組成物を提供する。【解決手段】モノカルボン酸成分および／またはモノアルコール成分の存在下または不存在下に多価カルボン酸成分と多価アルコール成分とを、全カルボン酸成分に対する全アルコール成分の割合が２．５モル比以下の条件下にエステル化反応して得られる、エステル化反応物または当該反応物のアルキル末端部分変性物から成る帯電防止剤、および、熱可塑性樹脂重合体に上記の帯電防止剤を配合して成り、熱可塑性樹脂重合体１００質量部に対する帯電防止剤の割合が０．００１〜２０質量部である熱可塑性樹脂組成。【選択図】  なし【特許請求の範囲】
【請求項１】
モノカルボン酸成分および／またはモノアルコール成分の存在下または不存在下に多価カルボン酸成分と多価アルコール成分とを、全カルボン酸成分に対する全アルコール成分の割合が２．５モル比以下の条件下にエステル化反応して得られる、エステル化反応物または当該反応物のアルキル末端部分変性物から成ることを特徴とする帯電防止剤。
【請求項２】
二量体以上の成分の含有量が４０重量％以上で且つ未反応成分および単量体の含有量が５〜６０重量％である請求項１に記載の帯電防止剤。
【請求項３】
原料のカルボン酸成分およびアルコール成分から計算されるエステル化反応物の平均官能基数が０．２〜４である請求項１又は２に記載の帯電防止剤。
【請求項４】
エステル化反応物の末端官能基が水酸基である請求項１〜３の何れかに記載の帯電防止剤。
【請求項５】
水酸基価が１００〜４００ｍｇＫＯＨ／ｇである請求項１〜４の何れかに記載の帯電防止剤。
【請求項６】
熱可塑性樹脂重合体に請求項１〜５の何れかに記載の帯電防止剤を配合して成り、熱可塑性樹脂重合体１００質量部に対する帯電防止剤の割合が０．００１〜２０質量部であることを特徴とする熱可塑性樹脂組成物。
【請求項７】
熱可塑性樹脂重合体が、ゴム強化樹脂、スチレン系樹脂、ポリエステル系樹脂、ポリカーボネート系樹脂、ポリオレフィン系樹脂の群から選択される少なくとも１種である請求項６に記載の熱可塑性樹脂組成物。
【請求項８】
難燃剤、抗菌剤、充填材、メタリック顔料の群から選択される少なくとも１種の機能性付与剤を含有し、熱可塑性樹脂重合体１００質量部に対し、難燃剤割合は１〜３０質量部、抗菌剤の割合は０．０１〜１０質量部、充填材の割合は１〜３０質量部、メタリック顔料の割合は０．１〜１０質量部である請求項６又は７に記載の熱可塑性樹脂組成物。
【請求項９】
請求項６〜８の何れかに記載の熱可塑性樹脂組成物から成ることを特徴とする成形品。
【請求項１０】
請求項６〜８の何れかに記載の熱可塑性樹脂組成物を加熱成形することを特徴とする成形品の製造方法。
【発明の詳細な説明】
【技術分野】
【０００１】
本発明は、帯電防止剤および熱可塑性樹脂組成物に関し、更に、当該熱可塑性樹脂組成物の成形品およびその製造方法に関する。
【背景技術】
【０００２】
熱可塑性樹脂は、静電気を帯び易く、表面にほこりが付着したり、電気機器関係において帯電した静電気が妨害を与えるという欠点を有している。これらの欠点を改良するため、帯電防止剤として、ポリアミドエラストマーを配合することが提案されている（特許文献１）。
【０００３】
しかしながら、熱可塑性樹脂の代表例であるＡＢＳ樹脂や芳香族ポリエステル樹脂にポリアミドエラストマーを配合した樹脂組成物は非常に脆いという欠点がある。
【０００４】
上記の欠点を解決するため、特に、スチレン系樹脂、芳香族ポリエステル樹脂を混合する際に使用するポリエーテルポリエステル系帯電防止剤として、有機スルホン酸型界面活性剤（具体的には有機スルホン酸と塩基とから構成される）、フェノール系酸化防止剤およびポリエーテルポリエステルから成る組成物が提案されている（特許文献２）。
【０００５】
しかしながら、上記のポリエーテルポリエステル系帯電防止剤の場合、特に、精密電子部品用途においては、塩基として含有されているナトリウム、カリウム、リチュウム等のアルカリ金属のによる金属汚染の懸念がある。
【０００６】
【特許文献１】特開平８−１０９３２７号公報
【特許文献２】特開２００５−１３９３１２号公報
【発明の開示】
【発明が解決しようとする課題】
【０００７】
本発明は、上記実情に鑑みなされたものであり、従来技術の欠点を克服した新規な帯電防止剤および熱可塑性樹脂組成物を提供することにある。また、本発明の他の目的は、上記の当該熱可塑性樹脂組成物の成形品およびその製造方法を提供することにある。
【課題を解決するための手段】
【０００８】
すなわち、本発明の第１の要旨は、モノカルボン酸成分および／またはモノアルコール成分の存在下または不存在下に多価カルボン酸成分と多価アルコール成分とを、全カルボン酸成分に対する全アルコール成分の割合が２．５モル比以下の条件下にエステル化反応して得られるエステル化反応物または当該反応物のアルキル末端部分変性物から成ることを特徴とする帯電防止剤に存する。
【０００９】
本発明の第２の要旨は、熱可塑性樹脂重合体に上記の帯電防止剤を配合して成り、熱可塑性樹脂重合体１００質量部に対する帯電防止剤の割合が０．００１〜２０質量部であることを特徴とする熱可塑性樹脂組成物に存する。
【００１０】
そして、本発明の第３の要旨は、上記の熱可塑性樹脂組成物から成ることを特徴とする成形品に存し、第４の要旨は、上記の熱可塑性樹脂組成物を加熱成形することを特徴とする成形品の製造方法に存する。
【発明の効果】
【００１１】
本発明によれば金属汚染問題がない新規な帯電防止剤が提供される。
【発明を実施するための最良の形態】
【００１２】
先ず、本発明の帯電防止剤について説明する。本発明の帯電防止剤は、モノカルボン酸成分および／またはモノアルコール成分の存在下または不存在下に多価カルボン酸成分と多価アルコール成分とをエステル化反応して得られる、エステル化反応物または当該反応物のアルキル末端部分変性物から成る。
【００１３】
上記の多価カルボン酸成分としては、２価または３価の脂肪族または芳香族多価カルボン酸が好ましく、多価アルコール成分としては脂肪族多価アルコールが好ましい。
【００１４】
上記の多価カルボン酸成分の具体例としては、コハク酸、グルタル酸、アジピン酸、フタル酸、イソフタル酸、テレフタル酸、トリメリット酸、これらの酸無水物などが挙げられる。これらは二種以上を併用してもよい。上記の多価アルコール成分の具体例としては、エチレングリコール、ジエチレングリコール、トリエチレングリコール、プロピレングリコール、ジプロピレングリコール、１，２−ブタンジオール、１，４−ブタンジオール、３−メチルペンタンジオール、グリセリン、ペンタエリスリトール等が挙げられる。これらは二種以上を併用してもよい。
【００１５】
エステル化反応物（ポリエステルポリオールを含む反応物）のアルキル末端部分変性物は、モノカルボン酸成分および／またはモノアルコール成分の存在下にエステル化反応を行なうことにより得ることが出来る。
【００１６】
モノカルボン酸としては、例えば、酢酸、プロピオン酸、ヘキサン酸、ラウリル酸、安息香酸などが挙げられ、モノアルコールとしては、例えば、２−エチルヘキサノール、イソノニルアルコール、デカノール等が挙げられる。エステル化反応物のアルキル末端部分変性物における変性率の上限は、通常９０モル％、好ましくは５０モル％である。
【００１７】
因みに、アルコール成分過剰の条件下にエステル化反応を行なって水酸基末端のエステル化反応物を得る場合、エステル化反応物の平均水酸基数（１分子中の水酸基の数）と変性率とは一定の関係にあり、平均水酸基数０．２における変性率は９０モル％、平均水酸基数１における変性率は５０モル％、平均水酸基数２における変性率は０モル％である（何れも計算値である）。
【００１８】
本発明において、エステル化反応物は、公知の方法に従って、前記のカルボン酸成分（多価カルボン酸や１価カルボン酸など）とアルコール成分（多価アルコールや1価アルコール等）を原料としたエステル化反応により得られる。エステル化反応では、一般に、エステル化触媒として酸触媒が使用される。酸触媒として使用されるルイス酸としては、例えば、テトライソプロピルチタネート、テトラ−ｎ−ブチルチタネート等のオルトチタン酸エステル；ジエチル錫オキシド、ジブチル錫オキシド等の錫系化合物；酸化亜鉛などの金属化合物が挙げられる。また、ルイス酸の他には、パラトルエンスルホン酸などのブレンステッド酸を使用しても構わない。これらの触媒の使用量は、原料のカルボン酸とアルコール成分の合計に対し、通常０．０１〜１．０質量％、好ましくは０．０１〜０．２質量％、更に好ましくは０．０１〜０．１質量％である。
【００１９】
本発明において、上記のエステル化反応は、全カルボン酸成分に対する全アルコール成分の割合が２．５モル比以下（好ましくは２．０モル比以下）の条件下に行なう。斯かる条件により、得られるエステル化反応物およびそのアルキル末端部分変性物は、流動性を保持することが出来る。組成としては、二量体以上の成分の含有量が５０重量％以上で且つ未反応成分および単量体の含有量が５〜５０重量％である。また、エステル化反応物およびそのアルキル末端部分変性物の粘度（４５℃の測定値）は、通常３００〜１０万ｍＰａ・ｓ、好ましくは５００〜５万ｍＰａ・ｓである。
【００２０】
全カルボン酸成分に対する全アルコール成分の割合が１を超える場合は、水酸基末端のエステル化反応物が得られ、１未満の場合はカルボキシル基末端のエステル化反応物が得られる。エステル化反応物の平均官能基数（１分子中の官能基の数）は、通常０．２〜４、好ましくは１〜４、更に好ましくは２〜３である。なお、全カルボン酸成分に対する全アルコール成分の割合の下限は、通常０．５、好ましくは０．８である。
【００２１】
水酸基末端のエステル化反応物を得る場合、全カルボン酸成分に対する全アルコール成分の割合は、好ましくは１．１モル比以上（更に好ましくは１．２モル比以上）である。カルボン酸成分のカルボキシル基１当量に対するアルコール成分の水酸基の当量としては、通常１．０５〜４．０当量、好ましくは１．１〜３．０当量、更に好ましくは１．２〜は２．５当量である。水酸基末端のエステル化反応物の水酸基価は、通常１００〜４００ｍｇＫＯＨ／ｇである。
【００２２】
反応温度は、通常１５０〜２５０℃、好ましくは１８０〜２３０℃である。例えば、１５０℃で反応を開始し、反応の進行に伴って２３０℃まで徐々に昇温するような条件であれば、反応を制御し易い。また、反応圧力は、常圧でも構わないが、副生する水を系外に除去し、反応を速やかに完結させるために反応の進行に伴って、徐々に減圧するとよい。ただし、反応時の減圧度が不足するとエステル化反応の完結度が低くなり、酸価の高いポリエステルポリオールが生成する。一方、反応時に過度に減圧にすると、アルコール成分が系外に留去され収率を損なうばかりか、高分子量のポリエステルポリオールが形成され、得られたポリエステルポリオールの粘度が著しく上昇して取り扱いが困難となる。従って、適切な到達反応圧力は、反応温度によっても異なるが、例えば、反応温度が２００℃の場合、通常２〜５０ｋＰａ、好ましくは５〜３０ｋＰａである。勿論、目標とするポリエステルポリオールの粘度や水酸基価、原料の種類、使用量によっては、上記の圧力範囲以外の条件で反応を行っても構わない。また、減圧する代わりに、トルエン、キシレン等の有機溶媒を少量併用して副生する水を系外に共沸させて除去しても構わない。
【００２３】
反応の終点は、通常、使用したカルボン酸成分の未反応カルボキシル基の量で決定する。水酸基末端のエステル化反応物を得る場合においては、未反応のカルボキシル基の量（すなわち酸価）は、出来るだけ低い方が好ましく、通常、１０ｍｇＫＯＨ／ｇ以下、好ましくは５ｍｇＫＯＨ／ｇ以下、更に好ましくは３ｍｇＫＯＨ／ｇ以下である。一方、ルボキシル基末端のエステル化反応物を得る場合には、所望する酸価になる様に反応を行なう。
【００２４】
上記の様にして得られたポリエステルポリオール（分子内に２個以上の水酸基を有すポリエステル）を含むエステル化反応物は、通常、使用したカルボン酸成分とアルコール成分から成る構造を有するエステル化合物と未反応のアルコール成分とから成る。例えば、無水フタル酸とジエチレングリコールとのエステル化反応は以下の化学式に示す通りである。
【００２５】
【化１】
2007169393.tif 000002
【００２６】
また、ポリエステルポリオールの平均官能基数を一定の目標値に保ち、および／または、平均分子量を一定に保つには、エステル化反応中にエステル交換反応に伴って平衡状態にあるアルコール成分を極力反応系外に留出させないことが重要である。アルコール成分の留出が多すぎると、エステル化合物の平均官能基数が当初の製品設計に対して異なったものになったり、平均分子量が大きくなり、その結果、得られるポリエステルポリオールの粘度が著しく大きくなる。従って、エステル化反応中に系外に留出するアルコール成分の量は、全アルコール成分に対し、通常５％以下、好ましくは３％以下、更に好ましくは１％以下である。但し、目標とするポリエステルポリオールの粘度や水酸基価、原料アルコール成分の使用量によっては、上記の範囲を超えてアルコール成分を留去しても構わない。
【００２７】
なお、反応開始時には、生成するポリエステルポリオールの着色を防ぐために反応容器の空間部を窒素置換し、更に、反応液中の溶存酸素も除去することが好ましい。また、反応終了の後に、適当な減圧条件下に、未反応のアルコール成分を系外に留去させて、ポリエステルポリオールの物性や性能を調節しても構わない。反応形式は、通常のバッチ方式または連続方式の何れでもよいが、反応時間が長時間に渡ること、得られるポリエステルポリオールの粘度が原料のアルコール成分に比べてかなり高くなること等からバッチ方式が好ましい。
【００２８】
次に、本発明の熱可塑性樹脂組成物について説明する。本発明の熱可塑性樹脂組成物は、熱可塑性樹脂重合体に前記の帯電防止剤を配合して成り、熱可塑性樹脂重合体１００質量部に対する帯電防止剤の割合が０．００１〜２０質量部であることを特徴とする。
【００２９】
上記の熱可塑性樹脂重合体としては、特に制限されず、各種のものを使用することが出来る。例えば、ポリスチレン、スチレン・アクリロニトリル共重合体、スチレン・無水マレイン酸共重合体、（メタ）アクリル酸エステル・スチレン共重合体、ＡＢＳ樹脂等のスチレン系樹脂；ゴム強化熱可塑性樹脂；ポリエチレン、ポリプロピレン、アイオノマー、エチレン・酢酸ビニル共重合体、エチレン・ビニルアルコール共重合体、環状オレフィン共重合体、塩素化ポリエチレン等のオレフィン系樹脂；ポリ塩化ビニル、エチレン・塩化ビニル重合体、ポリ塩化ビニリデン等の塩化ビニル系樹脂；ポリメタクリル酸メチル（ＰＭＭＡ）等の（メタ）アクリル酸エステルの１種以上を使用した（共）重合体などのアクリル系樹脂；ポリアミド６、ポリアミド６，６、ポリアミド６，１２等のポリアミド系樹脂（ＰＡ）；ポリエチレンテレフタレート（ＰＥＴ）、ポリブチレンテレフタレート（ＰＢＴ）、ポリエチレンナフタレート等のポリエステル系樹脂；ポリアセタール樹脂（ＰＯＭ）；ポリカーボネート樹脂（ＰＣ）；ポリアリレート樹脂；ポリフェニレンエーテル；ポリフェニレンサルファイド；ポリテトラフルオロエチレン、ポリフッ化ビニリデン等のフッ素樹脂；液晶ポリマー；ポリイミド、ポリアミドイミド、ポリエーテルイミド等のイミド系樹脂；ポリエーテルケトン、ポリエーテルエーテルケトン等のケトン系樹脂；ポリスルホン、ポリエーテルスルホン等のスルホン系樹脂；ウレタン系樹脂；ポリ酢酸ビニル；ポリエチレンオキシド；ポリビニルアルコール；ポリビニルエーテル；ポリビニルブチラール；フェノキシ樹脂；感光性樹脂；生分解性プラスチック等が挙げられる。これらは２種以上を併用してもよい。その他、熱可塑性エラストマー、ポリマーアロイ等であってもよい。
【００３０】
上記の熱可塑性エラストマーとしては、オレフィン系エラストマー；ジエン系エラストマー；スチレン・ブタジエン・スチレンブロック共重合体などのスチレン系エラストマー；ポリエステル系エラストマー；ウレタン系エラストマー；塩ビ系エラストマー；ポリアミド系エラストマー；フッ素ゴム系エラストマー等が挙げられる。これらは２種以上を併用してもよい。
【００３１】
上記のポリマーアロイとしては、ＰＡ／ゴム強化熱可塑性樹脂、ＰＣ／ゴム強化熱可塑性樹脂、ＰＢＴ／ゴム強化熱可塑性樹脂、ＰＣ／ＰＭＭＡ、ＰＣ／ＰＥＴ等が挙げられる。これらは２種以上を併用してもよい。
【００３２】
ゴムとしては、天然ゴム、イソプレンゴム、ブタジエンゴム、スチレン・ブタジエンゴム、アクリロニトリル・ブタジエンゴム、クロロプレンゴム、ブチルゴム、エチレン・プロピレンゴム、アクリルゴム、ウレタンゴム、塩素化ポリエチレン、シリコーンゴム、エピクロルヒドリンゴム、フッ素ゴム、多硫化ゴム等が挙げられる。これらは２種以上を併用してもよい。
【００３３】
本発明で使用する前記の帯電防止剤の屈折率は通常２５℃における値として１．４５〜１．５５であり、従って、同様の屈折率を有する熱可塑性樹脂を使用した場合は、特に、透明性に優れる熱可塑性樹脂組成物が得られる。斯かる目的で使用される熱可塑性樹脂としては、アクリルゴム強化樹脂（屈折率１．４９〜１．５１）、一般用ポリスチレン系樹脂（１．５９）、アクリロニトリル−スチレン共重合体樹脂（１．５７）、高密度ポリエチレン樹脂（１．５３）、ポリプロピレン樹脂（１．４９）等が挙げられる。なお、上記のカッコ内に記載した屈折率はＡＳＴＭ  Ｄ５４２の評価方法に基づく値である。
【００３４】
本発明の熱可塑性樹脂組成物において、熱可塑性樹脂重合体１００質量部に対する帯電防止剤の割合は、０．００１〜２０質量部であるが、好ましくは０．０１〜１０質量部である。帯電防止剤の割合が上記の値未満の場合は十分な帯電防止効果が発揮されず、上記の値を超える場合は帯電防止剤がブリードアウトする等の恐れがある。
【００３５】
本発明の熱可塑性樹脂組成物は、目的や用途に応じ、更に、紫外線吸収剤、酸化防止剤、老化防止剤、難燃剤、耐候剤、充填材、滑剤、抗菌剤、加飾剤、着色剤、可塑剤、親水性付与剤などの添加剤を含有してもよい。
【００３６】
上記の紫外線吸収剤としては、ベンゾフェノン類、ベンゾトリアゾール類、サリチル酸エステル類、金属錯塩類などが挙げられる。これらは２種以上を併用してもよい。紫外線吸収剤の使用割合は、熱可塑性樹脂１００質量部に対し、通常０．０５〜５質量部である。
【００３７】
前記の酸化防止剤としては、ヒンダードアミン類、ハイドロキノン類、ヒンダードフェノール類、硫黄含有化合物などが挙げられる。これらは２種以上を併用してもよい。酸化防止剤の使用割合は、熱可塑性樹脂１００質量部に対し、通常０．１〜５質量部である。
【００３８】
前記の老化防止剤としては、ナフチルアミン系、ジフェニルアミン系、ｐ−フェニレンジアミン系、キノリン系、ヒドロキノン誘導体、モノフェノール系、ビスフェノール系、トリスフェノール系、ポリフェノール系、チオビスフェノール系、ヒンダードフェノール系、亜リン酸エステル系化合物などが挙げられる。これらは２種以上を併用してもよい。老化防止剤の使用割合は、熱可塑性樹脂１００質量部に対し、通常０．１〜５質量部である。
【００３９】
前記の難燃剤としては、有機系難燃剤、無機系難燃剤、反応系難燃剤などを使用することが出来る。
【００４０】
有機系難燃剤としては、ブロム化ビスフェノール系エポキシ樹脂、ブロム化ビスフェノール系フェノキシ樹脂、ブロム化ビスフェノール系ポリカーボネート樹脂、ブロム化ポリスチレン樹脂、ブロム化架橋ポリスチレン樹脂、ブロム化ビスフェノールシアヌレート樹脂、ブロム化ポリフェニレンエーテル、デカブロモジフェニルオキサイド、テトラブロモビスフェノールＡ及びそのオリゴマー、ブロム化アルキルトリアジン化合物などのハロゲン系難燃剤；トリメチルホスフェート、トリエチルホスフェート、トリプロピルホスフェート、トリブチルホスフェート、トリペンチルホスフェート、トキヘキシルホスフェート、トリシクロヘキシルホスフェート、トリフェニルホスフェート、トリクレジルホスフェート、トリキシレニルホスフェート、クレジルジフェニルホスフェート、ジクレジルフェニルホスフェート、ジメチルエチルホスフェート、メチルジブチルホスフェート、エチルジプロピルホスフェート、ヒドロキシフェニルジフェニルホスフェート等のリン酸エステル及びこれらを各種置換基で変性した化合物、各種の縮合型のリン酸エステル化合物、リン元素と窒素元素を含むホスファゼン誘導体などのリン系難燃剤；ポリテトラフルオロエチレン等が挙げられる。これらは２種以上を併用してもよい。
【００４１】
無機系難燃剤としては、水酸化アルミニウム、酸化アンチモン、水酸化マグネシウム、ホウ酸亜鉛、ジルコニウム系、モリブデン系、スズ酸亜鉛、グアニジン塩、シリコーン系、ホスファゼン系化合物などが挙げられる。これらは２種以上を併用してもよい。
【００４２】
反応系難燃剤としては、テトラブロモビスフェノールＡ、ジブロモフェノールグリシジルエーテル、臭素化芳香族トリアジン、トリブロモフェノール、テトラブロモフタレート、テトラクロロ無水フタル酸、ジブロモネオペンチルグリコール、ポリ（ペンタブロモベンジルポリアクリレート）、クロレンド酸（ヘット酸）、無水クロレンド酸（無水ヘット酸）、臭素化フェノールグリシジルエーテル、ジブロモクレジルグリシジルエーテル等が挙げられる。これらは２種以上を併用してもよい。
【００４３】
前記の難燃剤の使用割合は、熱可塑性樹脂１００質量部に対し、通常１〜３０質量部、好ましくは３〜２０質量部である。
【００４４】
なお、上述の難燃剤を使用する場合は難燃助剤を併用することが好ましい。難燃助剤としては、三酸化二アンチモン、四酸化二アンチモン、五酸化二アンチモン、酒石酸アンチモン等のアンチモン化合物、ホウ酸亜鉛、メタホウ酸バリウム、水和アルミナ、酸化ジルコニウム、ポリリン酸アンモニウム、酸化スズ等が挙げられる。これらは２種以上を併用してもよい。
【００４５】
前記の耐候剤としては、有機リン系化合物、有機硫黄系化合物、ヒドロキシル基を含有する有機化合物などが挙げられる。これらは２種以上を併用してもよい。耐候剤の使用割合は、熱可塑性樹脂１００質量部に対し、通常０．１〜５質量部である。
【００４６】
前記の充填材としては、ガラス繊維、炭素繊維、シリカ繊維、シリカ・アルミナ繊維、ジルコニア繊維、窒化硼素繊維、窒化硅素繊維、硼素繊維、チタン酸カリウムウィスカ−等の繊維；ウォラストナイト；ステンレス、アルミニウム、チタン、銅、真鍮などの金属の無機系繊維状充填材；有機系繊維状充填材；シリカ、石英粉末、ガラスビ−ズ、ガラス粉、硅酸カルシウム、硅酸アルミニウム、カオリン、クレ−、硅藻土などの硅酸塩；アルミナ等の金属酸化物；炭酸カルシウム、炭酸マグネシウム等の炭酸塩；硫酸カルシウム等の硫酸塩；炭化硅素、窒化硅素、窒化硼素などから成る粒子状充填材；タルク、マイカ、ガラスフレ−ク、金属箔などの板状充填材などが挙げられる。これらの充填材は補強材として使用することも出来る。ここれらは２種以上を併用してもよい。充填材用割合は、熱可塑性樹脂１００質量部に対し、通常１〜３０質量部、好ましくは１〜２５質量部、更に好ましくは１〜２０質量部である。
【００４７】
前記の滑剤としては、脂肪酸エステル、炭化水素樹脂、パラフィン、高級脂肪酸、オキシ脂肪酸、脂肪酸アミド、アルキレンビス脂肪酸アミド、脂肪族ケトン、脂肪酸低級アルコールエステル、脂肪族アルコール、多価アルコール、ポリグリコール、ポリグリセロール、金属石鹸、シリコーン、変性シリコーン等）が挙げられる。これらは２種以上を併用してもよい。滑剤の使用割合は熱可塑性樹脂１００質量部に対し、通常０．１〜５質量部である。
【００４８】
前記の抗菌剤としては、無機系抗菌剤、有機系抗菌剤、無機・有機ハイブリッド抗菌剤、天然抗菌剤などが挙げられる。
【００４９】
無機系抗菌剤としては、銀系ゼオライト、銀・亜鉛系ゼオライト等のゼオライト系抗菌剤；錯体化銀・シリカゲル等のシリカゲル系抗菌剤；ガラス系抗菌剤；リン酸カルシウム系抗菌剤；リン酸ジルコニウム系抗菌剤；銀・ケイ酸アルミン酸マグネシウム等のケイ酸塩系抗菌剤；チタン含有抗菌剤；セラミック系抗菌剤；ウィスカー系抗菌剤などが挙げられる。
【００５０】
有機系抗菌剤としては、ホルムアルデヒド放出剤、ハロゲン化芳香族化合物、ロードプロパルギル誘導体、チオシアナト化合物、イソチアゾリノン誘導体、トリハロメチルチオ化合物、第四アンモニウム塩、ビグアニド化合物、アルデヒド類、フェノール類、ベンズイミダゾール誘導体、ピリジンオキシド、カルバニリド、ジフェニルエーテル、カルボン酸、有機金属化合物などが挙げられる。
【００５１】
前記の抗菌剤の使用割合は、熱可塑性樹脂１００質量部に対し、通常０．０１〜１０質量部、好ましくは０．１〜５質量部である。
【００５２】
前記の加飾剤としては、成形品とした場合に、その表面に、メタリック調、メタリック光沢などのメタリック模様を形成することが出来るものを使用することが出来る。
【００５３】
メタリック調の模様を形成するためには、メタリック顔料などを使用することが出来、メタリック顔料としては、平均粒径が以下に記載の所定の範囲にあり、且つ、金属様光沢を有する粒子を使用することが好ましい。顔料粒子の形状は、特に限定されず、球形、略球形、角形（立方体、直方体、多面体など）、鱗片状、星形、棒状などが挙げられるが、金属様光沢性に優れるとの観点から、多面体が好ましい。メタリック顔料の平均粒径は、通常１〜５００μｍ、好ましくは２〜３００μｍである。斯かる範囲に調節することにより、得られる成形品の模様が鮮明になり易い。なお、メタリック顔料が球形以外の場合、上述の「平均粒径」は、最大長さを意味するものとする。
【００５４】
上述の金属様光沢を有する粒子としては、ニッケル、アルミニウム、銀、銅、スズ、クロム、亜鉛、コバルト、鉄、モリブデン、マンガン、タングステン、金、チタン、アンチモン、ケイ素、白金、マグネシウム等の金属を含むもの、上記金属の合金を含むもの、更に、金属様光沢のある金属化合物（酸化物、窒化物、硫化物等）を含むもの、炭酸カルシウムガラスを含むもの、雲母などの鉱物などが挙げられる。
【００５５】
また、金属様光沢のない粒子状材料の表面に、メッキ、蒸着などにより、上記の金属、合金、金属化合物などを含む膜またはガラス等の膜を形成させてメタリック顔料として使用することも出来る。これらの各粒子は２種以上を併用してもよい。加飾剤の使用割合は、目的、用途などによるが、熱可塑性樹脂１００質量部に対し、通常０．１〜１０質量部、好ましくは０．５〜１０質量部、更に好ましくは０．５〜５質量部である。
【００５６】
また、前記の着色剤としては、有機顔料、無機顔料、染料などを使用することが出来、着色剤の使用割合は、熱可塑性樹脂１００質量部に対し、通常０．００１〜５質量部、好ましくは０．０１〜５質量部である。
【００５７】
また、本発明においては、本発明の目的を損なわない範囲において、従来より使用されている帯電防止剤の１種または２種以上併用することが出来る。斯かる帯電防止剤としては、低分子型帯電防止剤、高分子型帯電防止剤などが挙げられる。また、これらは、イオン伝導型でもよいし、電子伝導型でもよい。
【００５８】
低分子型帯電防止剤としては、アニオン系帯電防止剤；カチオン系帯電防止剤；非イオン系帯電防止剤；両性系帯電防止剤；錯化合物；アルコキシシラン、アルコキシチタン、アルコキシジルコニウム等の金属アルコキシド及びその誘導体；コーテッドシリカ、リン酸塩、リン酸エステル等が挙げられる。また、高分子型帯電防止剤としては、分子内にスルホン酸金属塩を有するビニル共重合体、アルキルスルホン酸金属塩、アルキルベンゼンスルホン酸金属塩、ベタイン等が挙げられる。更に、ポリアミドエラストマー、ポリエステルエラストマー等を使用することも出来る。
【００５９】
特に、難燃剤、抗菌剤、充填材、メタリック顔料の群から選択される少なくとも１種の機能性付与剤を、それぞれ、所定量含有する場合には、表面抵抗値が下がるのみならず、所望の機能を高レベルに発揮、維持する熱可塑性樹脂組成物（成形品）を得ることが出来る。
【００６０】
次に、本発明の成形品およびその製造方法について説明する。本発明の熱可塑性樹脂組成物は、射出成形、プレス成形、シート成形、フィルム成形、真空成形、異形押出成形、発泡成形などの公知の成形法により、各種の成形品にすることが出来る。これらの成形法で得られた成形品としては以下のものが例示される。
【００６１】
各種ギア、各種ケース、センサー、ＬＥＰランプ、コネクター、ソケット、抵抗器、リレーケース、ウエハーケース、ＩＣトレー、液晶トレー、スイッチ、コイルボビン、コンデンサー、バリコンケース、光ピックアップ部品、発振子、各種端子板、変成器、プラグ、プリント配線板、チューナー、スピーカー、マイクロフォン、ヘッドフォン、小型モーター、磁気ヘッドベース、パワーモジュール、ハウジング、半導体、液晶ＦＤＤキャリッジ、ＦＤＤシャーシー、モーターブラッシュホルダー、パラボラアンテナ、コンピューター関連部品などに代表される電気・電子部品。
【００６２】
ＶＴＲ部品、テレビ部品、アイロン、ヘアードライヤー、炊飯器部品、電子レンジ部品、音響部品、オーデイオ・レーザーディスク・コンパクトディスク等の音声器部品、照明部品、冷蔵庫部品などに代表される家庭・事務電気製品部品。
【００６３】
オフィスコンピューター関連部品、電話機器関連部品、ファクシミリー関連部品、複写機関連部品、洗浄用治具関連部品。便座、タンクカバー、ケーシング、台所回りの部品、洗面台関連部品、浴室関連パーツ等のサニタリー関連部品。窓枠、家具、床材、壁材等の住宅・住設関連部品。顕微鏡、双眼鏡、カメラ、時計などに代表される光学機器、精密機器関連部品。
【００６４】
オルタネーターターミナル、オルタネーターコネクター、ＩＣレギュレーター、排気ガスバルブ等の各種バルブ、燃料関係・排気系・吸気系各種バルブ。エアーインテークノズルスノーケル、インテークマニホールド、燃料ポンプ、エンジン冷却水ジョイント、キャブレターメインボディー、キャブレタースペーサー、排気ガスセンサー、冷却水センサー、油温センサー、ブレーキパットウェアーセンサー、スロットルポジションセンサー、クランクシャフトポジションセンサー、エアーフローメーター、エアコン用サーモスタットベース、暖房温風フローコントロールバルブ、ラジエーターモーター用ブラッシュホルダー、ウオーターポンプインペラー、タービンベイン、ワイパーモーター関係部品、ディストリビューター、スタータースイッチ、スターターリレー、トランスミッション用ワイパーハーネス、ウインドウォッシャーノズル、エアコンパネルスイッチ基板、燃料関係電磁弁用コイルボビン、ヒューズ用コネクター、ホーンターミナル、電装部品絶縁板、ステップモーターローラー、ランプソケット、ランプリフレクター、ランプハウジング、ブレーキピストン、ソレノイドボビン、エンジンオイルフィルター、点火装置ケース。
【００６５】
パソコン、プリンター、ディスプレイ、ＣＲＴディスプレイ、ノートパソコン、携帯電話、ＰＨＳ、ＤＶＤドライブ、ＰＤドライブ、フレキシブルディスクドライブ等の記憶装置のハウジング、シャーシー、リレー、スイッチ、ケース部材、トランス部材、コイルボビン等の電気・電子機器部品。バンパー、フェンダー等の車両用外装部材、その他各種用途。
【実施例】
【００６６】
以下、本発明を実施例により更に詳細に説明するが、本発明は、その要旨を超えない限り、以下の実施例に限定されるものではない。なお、実施例中の部および％は、特に断らない限り質量部および質量％である。
【００６７】
＜エステル化反応物（ポリエステルポリオールを含む反応物）：帯電防止剤の調製＞
【００６８】
（１）攪拌機、還流冷却機、温度計、圧力計、加熱装置などを装備した、容積が２リットルのガラス製反応器に、無水フタル酸４９４ｇ、ジエチレングリコール５６６ｇを仕込み、反応器の空間部を窒素ガス置換した後、反応器内用物の加熱を開始した。反応器内温が２００℃に達した時点で、触媒としてテトライソプロピルチタネート０．５ｇを反応器内に添加し、反応を開始した。その後、反応終了時までこの温度を保持した。一方、反応器内の圧力は、触媒添加後の１時間を８８．０ｋＰａに維持した。その後、６時間かけて徐々に減圧して、１３．３ｋＰａとし、反応が終了するまでこの圧力を保持した。反応の進行に伴い、反応混合物は均一な溶液になることが、目視観察された。反応進行中に、反応混合物の一部を反応器から抜き出して、抜き出した試料につき、酸価を測定して反応の進行状況確認の指標とした。反応の終了は、酸価が１．０以下となり、かつ、反応混合物が均一な溶液となった時点とした。反応終了後、加熱を停止して１００℃付近まで冷却し、エステル化反応物を抜き出した。ここで得られたエステル化反応物を「エステル化反応物（Ａ）」とした。
【００６９】
（２）上記（１）において、無水フタル酸の使用量を９０ｇ、ジエチレングリコールの使用量を２４２ｇに変更し、更に、テレフタル酸４０５ｇ、エチレングリコール１９ｇ、トリエチレングリコール３４３ｇを使用した以外は、上記（１）同様の手順で反応させた。ここで得られたエステル化反応物を「エステル化反応物（Ｂ）」とした。
【００７０】
上記の各エステル化反応物について、以下の方法により、酸価、水酸基価、粘度、組成比を測定した。また、各原料の仕込量から平均官能基数を算出した。結果を後述の表４に示す。
【００７１】
（１）酸価、水酸基価、粘度：
これらは、何れも、ＪＩＳ  Ｋ１５５７  １９７０に規定する方法に準拠して測定した。そして、粘度は、回転粘度計（Ｂ型粘度計）を使用し４５℃で測定した。
【００７２】
（２）組成：
ＧＰＣ法で測定した。カラムには、東ソー製「TSK-GEL G1000 HXL」、「TSK-GEL G2000 HXL」、「TSK-GEL G3000 HXL」（何れも、直径７．８ｍｍ，長さ３００ｍｍ）を３本直列に接続して使用した。溶離液：ＴＨＦ（流速１．０ｍｌ／ｍｉｎ）、カラム温度：４０℃、検出器：ＲＩの条件で測定した。
【００７３】
【表１】
2007169393.tif 000003
【００７４】
＜市販の帯電防止剤＞
比較のため、三光化学工業（株）製の「サンコノール（登録商標）」（ＴＢＸ６５）（ポリエーテルエステルアミドブロックコポリマー及びリチウム塩）を使用した。
【００７５】
参考例１及び実施例１〜２並びに比較例１：
熱可塑性樹脂として、市販のゴム強化樹脂（テクノポリマー（株）製「テクノＡＢＳ３３０」）（無着色品）を使用した。本熱可塑性樹脂を「ＡＢＳ３３０」と略記する。
【００７６】
前述のエステル化反応物と上記の熱可塑性樹脂とを使用し、後述の表４に示す割合でブレンドし、二軸押出成形機（ベルストルフＺＥ４０型：φ４３、Ｌ／Ｄ＝３３．５）を使用し、設定温度１８０〜２８０℃、吐出量１０ｋｇ／ｈでペレット化を行った。
【００７７】
次いで、熱風乾燥機を使用し、上記のペレットを８０℃で３ｈｒ乾燥し、射出成形機（クロックナーF４０型）により、８０×８０×２ｍｍｔの鏡面平板に成形した。成形条件は、設定温度：１８０〜２８０℃、射出圧力：１次＝５０ｋｇ／ｃｍ２、２次＝４０ｋｇ／ｃｍ２、背圧：５ｋｇ／ｃｍ２、計量：４２ｍｍ、金型温度５０℃とした。
【００７８】
次いで、上記の鏡面平板を２３℃×５０％ＲＨの恒温恒湿にコントロールされた部屋内で１０日間保管した後、電気特性を評価した。評価は、三菱化学（株）製「ハイレスタ−ＵＰ」（プローブ：ＵＲ−１００使用）を使用し、ＪＩＳ  Ｋ６９１１準拠して行った。評価基準は次の表２に通りである。評価結果を後述の表４に示す。
【００７９】
【表２】
2007169393.tif 000004
【００８０】
また、２００ｍｌのイオン交換水を４０℃にコントロールした温水中に上記の鏡面平板を５時間浸漬させた後に取り出し、得られた抽出液を１０倍に濃縮し、濃縮液中の金属成分（Ｌｉ、Ｎａ、Ｋ）の分析をＩＣＰ法にて行なった。評価基準は次の表３に通りである。評価結果を後述の表４に示す。
【００８１】
【表３】
2007169393.tif 000005
【００８２】
参考例２及び実施例３〜４並びに比較例２：
実施例１において、熱可塑性樹脂として、市販のポリブチレンテレフタレート樹脂（三菱エンジニアリングプラスチックス（株）「ノバデュラン５００８」）（無着色品）を使用した以外は、実施例１同様に行なった。本熱可塑性樹脂を「ＰＢＴ５００８」と略記する。評価結果を表４に示す。
【００８３】
【表４】
2007169393.tif 000006